(57)【要約】  本発明は、クロロプレン重合体（Ａ）を硫黄（Ｂ）で変性した硫黄変性クロロプレン重合体及び乳化剤を含み、前記硫黄変性クロロプレン重合体中の硫黄量Ｙと硫黄変性クロロプレン重合体のｚ平均粒子径Ｘとが、クロロプレン重合体を構成するクロロプレンモノマー（Ａ−１）とクロロプレンモノマーと共重合可能なモノマー（Ａ−２）との合計を１００質量部、硫黄変性クロロプレン重合体に含まれる硫黄（Ｂ）の量をＹ質量部、硫黄変性クロロプレン重合体のｚ平均粒子径をＸｎｍとしたとき、下記式（１）〜（３）：      ０．１０ ＜ Ｙ ＜ ０．６０            （１）      １２０ ＜ Ｘ ＜ ３２０                （２）      Ｙ ＜ ０．００２５Ｘ−０．２０        （３）の関係を満たすことを特徴とする硫黄変性クロロプレン重合体ラテックス、及び前記硫黄変性クロロプレン重合体ラテックスと金属酸化物（Ｃ）と架橋促進剤（Ｄ）と酸化防止剤（Ｅ）を含む硫黄変性クロロプレン重合体ラテックス組成物を提供する。  本発明の硫黄変性クロロプレン重合体ラテックス組成物によれば、架橋物性（特に引張強度）に優れる従来の硫黄変性ポリクロロプレンの問題点（貯蔵安定性が低い点）が改善される。
2020137297.tif 000002
【特許請求の範囲】
【請求項１】
クロロプレン重合体（Ａ）を硫黄（Ｂ）で変性した硫黄変性クロロプレン重合体及び乳化剤を含み、前記硫黄変性クロロプレン重合体中の硫黄量Ｙと硫黄変性クロロプレン重合体のｚ平均粒子径Ｘとが、クロロプレン重合体を構成するクロロプレンモノマー（Ａ−１）とクロロプレンモノマーと共重合可能なモノマー（Ａ−２）との合計を１００質量部、硫黄変性クロロプレン重合体に含まれる硫黄（Ｂ）の量をＹ質量部、硫黄変性クロロプレン重合体のｚ平均粒子径をＸｎｍとしたとき、下記式（１）〜（３）の関係を満たすことを特徴とする硫黄変性クロロプレン重合体ラテックス：
０．１０ ＜ Ｙ ＜ ０．６０            （１）
１２０ ＜ Ｘ ＜ ３２０                （２）
Ｙ ＜ ０．００２５Ｘ−０．２０        （３）
【請求項２】
クロロプレン重合体（Ａ）を構成するクロロプレンモノマー（Ａ−１）とクロロプレンモノマーと共重合可能なモノマー（Ａ−２）との合計１００質量部に対して、乳化剤として、ロジン酸１．５〜４．０質量部を過剰量の水酸化ナトリウム及び／または水酸化カリウムによりけん化したロジン酸石鹸を含む請求項１に記載の硫黄変性クロロプレン重合体ラテックス。
【請求項３】
請求項１または２に記載の硫黄変性クロロプレン重合体ラテックスの固形分１００質量部に対して、金属酸化物（Ｃ）を１．０〜１０．０質量部、架橋促進剤（Ｄ）を０．０〜３．０質量部、酸化防止剤（Ｅ）を０．１〜５．０質量部の割合で含む硫黄変性クロロプレン重合体ラテックス組成物。
【請求項４】
請求項３に記載の硫黄変性クロロプレン重合体ラテックス組成物を浸漬法により成形、硬化させた浸漬製品。
【請求項５】
浸漬製品が使い捨てゴム手袋である請求項４に記載の浸漬製品。
【請求項６】
クロロプレンモノマー（Ａ−１）、所望によりクロロプレンモノマーと共重合可能なモノマー（Ａ−２）、硫黄（Ｂ）及びロジン酸を含み、クロロプレンモノマー（Ａ−１）とクロロプレンモノマーと共重合可能なモノマー（Ａ−２）の合計１００質量部に対して、ロジン酸１．５〜４．０質量部、硫黄０．１０質量部超０．６０質量部未満である組成物を重合させることを特徴とする硫黄変性クロロプレン重合体ラテックスの製造方法。
【発明の詳細な説明】
【技術分野】
【０００１】
本発明は、クロロプレン重合体ラテックス及びそれを用いて得られる成形物に関する。さらに詳しく言えば、特定の大きさの粒子径を持つ硫黄変性クロロプレン重合体ラテックス、その製造方法、前記ラテックスと金属酸化物と架橋促進剤と酸化防止剤を含むクロロプレン重合体ラテックスの組成物、及び前記組成物を浸漬法により成形、硬化させた浸漬製品に関する。本発明のクロロプレン重合体ラテックスの組成物から得られる成形物は、例えば手袋、血圧計ブラダー、糸ゴムなどの浸漬製品、特に医療用手袋用途で好適に使用される。
【背景技術】
【０００２】
従来、クロロプレン重合体ラテックスを用いた材料は、一般ゴム物性、耐候性、耐熱性、耐薬品性などの特性が良好であり、手袋などの浸漬製品用途、粘・接着剤用途、弾性アスファルト（改質アスファルト）、弾性セメントなどの土木・建築用途などで広く使用されている。医療用使い捨て手袋用途、特に手術用手袋においては、天然ゴムのアレルギーによるショック症状（アナフィラキシー）が患者や医療技術者に対する衛生上及び人命保全上深刻な問題である。この問題を解決するために、手術用手袋の素材として、柔軟性や機械的特性が天然ゴムに近く、比較的安価であるクロロプレンゴム（以下、「ＣＲ」と略記することがある。）が使用されている。クロロプレンゴム（ＣＲ）は、具体的には、天然ゴムに近いフィット感（快適性）と指先の細かい動きへの応答（追随性）に優れる特長がある。【０００３】
クロロプレン重合体の中でも硫黄で変性する硫黄変性クロロプレン重合体は架橋速度が向上し高強度のフィルムを作製できることが知られている（国際公開第２０１５／８００７５号（ＵＳ２０１６／３７６３８３）；特許文献１）。しかし、硫黄変性クロロプレン重合体は水中に分散したラテックスの貯蔵安定性に乏しく、短期間でポリマーが劣化するため貯蔵寿命が短く、工業的な利用には問題を抱えている。【０００４】
クロロプレン重合体ラテックスの安定性を改良する方法としてアミンなどの添加剤をラテックスに添加する方法が知られている（特許第５９２３１２９号公報；特許文献２)。アミンの添加はｐＨ低下による凝集物の発生を抑制するためのものであって、脱塩酸の速い硫黄変性グレードへの添加は非常に有効であるが、ｐＨ低下の原因、すなわち脱塩酸を伴うポリマーの変性を抑制するものではない。ノニオン系界面活性剤の添加により安定性を改良する方法も知られているが（特許第５４２８２１５号公報；特許文献３）、ノニオン系界面活性剤は浸漬用途で使う場合には成膜性を悪化させる原因となる。
【先行技術文献】
【特許文献】
【０００５】
【特許文献１】国際公開第２０１５／８００７５号（ＵＳ２０１６／３７６３８３）
【特許文献２】特許第５９２３１２９号公報
【特許文献３】特許第５４２８２１５号公報
【発明の概要】
【発明が解決しようとする課題】
【０００６】
クロロプレン重合体ラテックスは貯蔵している期間にｐＨが徐々に低下する。これは、クロロプレン重合体ラテックスからの脱塩酸に由来しており、ポリマーの変性を伴う現象である。特に硫黄変性クロロプレン重合体ラテックスではこのｐＨ低下が顕著であり、より短期間でポリマーが変性してしまうため、貯蔵安定性が低いという問題がある。
従って、本発明の課題は、引張強度や架橋速度などの架橋物性に優れる硫黄変性ポリクロロプレンラテックスの貯蔵安定性を改善することにある。
【課題を解決するための手段】
【０００７】
本発明者らは課題を解決すべく鋭意検討した結果、特定の構造を持つクロロプレン重合体（硫黄変性クロロプレン重合体）により上記問題点が解決できることを見出し、本発明を完成した。
すなわち、本発明は以下の硫黄変性クロロプレン重合体ラテックス、そのラテックス組成物、そのラテックスの製造方法、及びそのラテックス組成物を成形、硬化させた浸漬製品に関する。
［１］  クロロプレン重合体（Ａ）を硫黄（Ｂ）で変性した硫黄変性クロロプレン重合体及び乳化剤を含み、前記硫黄変性クロロプレン重合体中の硫黄量Ｙとクロロプレン重合体の粒子径Ｘとが、クロロプレン重合体を構成するクロロプレンモノマー（Ａ−１）とクロロプレンモノマーと共重合可能なモノマー（Ａ−２）との合計を１００質量部、硫黄変性クロロプレン重合体に含まれる硫黄（Ｂ）の量をＹ質量部、硫黄変性クロロプレン重合体のｚ平均粒子径をＸｎｍとしたとき、下記式（１）〜（３）の関係を満たすことを特徴とする硫黄変性クロロプレン重合体ラテックス： 
０．１０ ＜ Ｙ ＜ ０．６０            （１）
１２０ ＜ Ｘ ＜ ３２０                （２）
Ｙ ＜ ０．００２５Ｘ−０．２０        （３）
［２］  クロロプレン重合体を構成するクロロプレンモノマー（Ａ−１）とクロロプレンモノマーと共重合可能なモノマー（Ａ−２）との合計１００質量部に対して、乳化剤として、ロジン酸１．５〜４．０質量部を過剰量の水酸化ナトリウム及び／または水酸化カリウムによりけん化したロジン酸石鹸を含む前項１に記載の硫黄変性クロロプレン重合体ラテックス。
［３］  前項１または２に記載の硫黄変性クロロプレン重合体ラテックスの固形分１００質量部に対して、金属酸化物（Ｃ）を１．０〜１０．０質量部、架橋促進剤（Ｄ）を０．０〜３．０質量部、酸化防止剤（Ｅ）を０．１〜５．０質量部の割合で含む硫黄変性クロロプレン重合体ラテックス組成物。
［４］  前項３に記載の硫黄変性クロロプレン重合体ラテックス組成物を浸漬法により成形、硬化させた浸漬製品。
［５］  浸漬製品が使い捨てゴム手袋である前項４に記載の浸漬製品。
［６］  クロロプレンモノマー（Ａ−１）、所望によりクロロプレンモノマーと共重合可能なモノマー（Ａ−２）、硫黄（Ｂ）及びロジン酸を含み、クロロプレンモノマー（Ａ−１）とクロロプレンモノマーと共重合可能なモノマー（Ａ−２）の合計１００質量部に対してロジン酸１．５〜４．０質量部、硫黄０．１０質量部超０．６０質量部未満である組成物を重合させることを特徴とする硫黄変性クロロプレン重合体ラテックスの製造方法。
【発明の効果】
【０００８】
特定の構造を持つ本発明の硫黄変性クロロプレン重合体ラテックスは、製造後の保管中にクロロプレンポリマーから脱離する塩酸量が低減するためポリマーの変性を抑制でき、従来の硫黄変性ポリクロロプレンラテックスに比較して長期保管後も架橋物性を損なうことなく、製造時に近い物性を保つことができる。
【図面の簡単な説明】
【０００９】
【図１】式（１）〜（３）で規定する範囲と実施例及び比較例データとの関係を示すグラフである。
【発明を実施するための形態】
【００１０】
以下、本発明の実施形態を詳細に説明するが、本発明は下記の実施形態の構成に限定されるものではない。
【００１１】
［硫黄変性クロロプレン重合体ラテックス及びそのラテックスを含む組成物］
本発明の硫黄変性クロロプレン重合体ラテックスは、硫黄で変性した２−クロロ−１，３−ブタジエン（クロロプレン）（Ａ−１）の単独重合体またはクロロプレンと共重合可能なモノマー（Ａ−２）との共重合体、及び硫黄（Ｂ）を含む。
クロロプレン重合体（Ａ）は本明細書においては、クロロプレン（Ａ−１）の単独重合体、及びクロロプレンと他の共重合可能なモノマー（Ａ−２）との共重合体を意味する。
また、本発明の硫黄変性クロロプレン重合体ラテックス組成物は、前記重合体ラテックス成分に加えて、金属酸化物（Ｃ）、架橋促進剤（Ｄ）、酸化防止剤（Ｅ）の各々を単独で、または２種以上を含んでもよい。
以下、各成分について説明する。
【００１２】
クロロプレン重合体（Ａ）
本実施形態の硫黄変性クロロプレン重合体ラテックスを構成するクロロプレン重合体（Ａ）は、重合体のモノマー成分として、（１）２−クロロ−１，３−ブタジエン（クロロプレン）（Ａ−１）単独で、（２）共重合モノマー成分として、クロロプレン（Ａ−１）と２，３−ジクロロ−１，３−ブタジエン（Ａ−２−１）、または（３）共重合モノマー成分として、 クロロプレン（Ａ−１）と２，３−ジクロロ−１，３−ブタジエン（Ａ−２−１）と他の共重合可能なモノマー（Ａ−２−２）を含む。
【００１３】
共重合モノマー成分としての２，３−ジクロロ−１，３−ブタジエン（Ａ−２−１）の割合は、２−クロロ−１，３−ブタジエン（クロロプレン）（Ａ−１）及び２，３−ジクロロ−１，３−ブタジエン（Ａ−２−１）の合計１００質量部に対して５〜３０質量部が好ましく、７〜２４質量部がより好ましく、１０〜１５質量部がさらに好ましい。Ａ−２の割合が５質量部以上の場合に柔軟性の経時安定性の改良が良好となり、３０質量部以下の場合に重合体の結晶化が抑制され、柔軟性が良好となる。
【００１４】
共重合可能な他のモノマー成分（Ａ−２−２）としては、１−クロロ−１，３−ブタジエン、ブタジエン、イソプレン、スチレン、アクリロニトリル、アクリル酸及びそのエステル類、メタクリル酸及びそのエステル類等を、２−クロロ−１，３−ブタジエン（クロロプレン）（Ａ−１）１００質量部に対して好ましくは０．１〜２０質量部の範囲で使用できる。必要に応じて２種類以上用いてもよい。２０質量部以下にすることで、引張強度や伸びの他に、柔軟性の経時安定性を良好に保つことができる。
【００１５】
硫黄（Ｂ）
本発明に係る特定の構造を有する硫黄変性クロロプレン重合体ラテックスの製造方法では、クロロプレン重合体（Ａ）の重合時に硫黄（Ｂ）を使用する。硫黄（Ｂ）の使用割合は、クロロプレンモノマー（Ａ−１）とクロロプレンモノマーと共重合可能なモノマー（Ａ−２）との合計１００質量部に対して０．１０質量部超０．６０質量部未満であり、０．１５〜０．５０質量部が好ましく、０．２０〜０．４０質量部がより好ましい。硫黄が０．１０質量部超の場合にクロロプレン重合体ラテックス組成物の架橋反応性が向上する。０．６０質量部未満の添加であれば、重合反応を阻害せず良好な重合転化率が得られる。
なお、反応に使用した仕込みの硫黄は、全量がラテックス中に残留しているものとする。
【００１６】
［硫黄変性クロロプレン重合体ラテックスの製造方法］
本実施形態の硫黄変性クロロプレン重合体ラテックス組成物を構成する、特定の構造を有する硫黄変性クロロプレン重合体ラテックスの製造方法（重合方法）は限定されないが、乳化重合が好ましく、工業的には特に水性乳化重合が好ましい。
【００１７】
乳化重合の乳化剤としては、アニオン系の界面活性剤が好ましく、凝固操作の簡便性から、通常のロジン酸石鹸が特に好ましい。アニオン系の界面活性剤の他の具体例としては、ナフタレンスルホン酸縮合物のナトリウム塩、ドデシルベンゼンスルホン酸のナトリウム塩、ドデシル硫酸のナトリウム塩等が挙げられる。
ロジン酸石鹸の使用量は、ロジン酸の換算量でクロロプレン重合体を構成するクロロプレンモノマー（Ａ−１）とクロロプレンモノマーと共重合可能なモノマー（Ａ−２）との合計を１００質量部として、１．５〜４．０質量部が好ましく、１．６〜３．７質量部がより好ましく、１．７〜３．５質量部がさらに好ましい。
ロジン酸石鹸以外の他の界面活性剤の使用量は、クロロプレン重合体を構成するクロロプレンモノマー（Ａ−１）とクロロプレンモノマーと共重合可能なモノマー（Ａ−２）との合計を１００質量部として、０．５〜８．０質量部が好ましく、０．７質量部〜７．０質量部がより好ましく、０．９〜６．０質量部がさらに好ましい。０．５質量部以上であれば、良好に乳化でき、良好な重合発熱制御が得られ、凝集物の生成が抑制され良好な製品外観が得られる。ナフタレンスルホン酸ナトリウムとホルムアルデヒド縮合物などの他の界面活性剤を添加することで１．５質量部以下のロジン酸で乳化した系においても、上記の凝集物の発生を抑制することができる。８．０質量部以下であれば、ロジン酸が残留せずに部品成形時の鋳型（フォーマー）からの脱離や部品使用時の剥離が容易になり、良好な加工、操作性得られ、製品の色調も良好となる。
【００１８】
硫黄変性クロロプレン重合体ラテックス中に含まれる硫黄変性クロロプレン重合体のｚ平均粒子径は、ラテックスを純水にて０．０１〜０．１質量％以下まで希釈した溶液を動的光散乱光度計（Ｍａｌｖｅｒｎ  Ｐａｎａｌｙｔｉｃａｌ  Ｌｔｄ製ＺＥＴＡＳＩＺＥＲ（登録商標）Ｎａｎｏ−Ｓ）にて測定した。硫黄変性クロロプレン重合体のｚ平均粒子径は１２０ｎｍ超３２０ｎｍ未満であり、１８０〜２８０ｎｍが好ましく、２００〜２５０ｎｍがより好ましい。硫黄変性クロロプレン重合体の粒子径は重合時のモノマー質量部に対するロジン酸量及び各種の乳化剤量によって制御される。粒子径が１２０ｎｍ超であれば、クロロプレン重合体ラテックスからの脱塩酸が抑制されクロロプレン重合体ラテックスの安定性が得られ、凝集物が発生しにくくなる。また、３２０ｎｍ未満であれば、良好な重合発熱制御、凝集物の生成抑制や良好な製品外観が得られる。
【００１９】
硫黄変性クロロプレン重合体ラテックス中に含まれる重合体の粒子径を調整する方法として、重合開始時の乳化剤の量を調整する方法がある。一般的に同一の乳化剤を用いる場合においては、重合開始時の乳化剤濃度が少ないほど粒子径は大きくなる。本発明の目的となるｚ平均粒子径を得るためには、クロロプレン重合体を構成するクロロプレンモノマー（Ａ−１）とクロロプレンモノマーと共重合可能なモノマー（Ａ−２）との合計１００質量部に対して、ロジン酸石鹸の原料となるロジン酸を１．５〜４．０質量部添加することが望ましい。
粒子径の制御方法は例示したものに限られず、乳化剤の種類を変更する、モノマーを追加添加するなど上記の例と異なる方法で粒子径を調整することも可能である。
【００２０】
硫黄変性クロロプレン重合体ラテックス中に含まれる重合体のテトラヒドロフラン不溶分率は特に限定されないが、硫黄変性グレードの特性を生かすために４０〜９０質量％が好ましく、５０〜８５質量％であることが好ましく、６０〜８０質量％がさらに好ましい。テトラヒドロフラン不溶分率は重合時の硫黄（Ｂ）の添加量と重合転化率によって制御される。５０質量％以上で所望の引張強度が得られ、成形時に鋳型からの剥離が容易となり好ましい。また、８５質量％以下で重合体強度が保たれ、柔軟性があり、所望の引張強さや引張伸びが得られる。
【００２１】
乳化重合の開始剤としては、通常のラジカル重合開始剤を使用することができる。例えば、過酸化ベンゾイル、過硫酸カリウム、過硫酸アンモニウム等の有機あるいは無機の過酸化物、アゾビスイソブチロニトリル等のアゾ化合物が使用される。また、アントラキノンスルホン酸塩や亜硫酸カリウム、亜硫酸ナトリウムなどの助触媒を適宜併せて使用できる。これらは２種類以上を組み合わせて用いてもよい。
【００２２】
一般に、クロロプレン重合体の製造では、所望の分子量及び分布の重合体を得る目的で、所定の重合率に到達した時点で、重合停止剤を添加して反応を停止させる。重合停止剤としては、特に制限がなく、通常用いられる停止剤、例えばフェノチアジン、パラ−ｔ−ブチルカテコール、ハイドロキノン、ハイドロキノンモノメチルエーテル、ジエチルヒドロキシルアミン等を用いることができる。これらは２種類以上を組み合わせて用いてもよい。
【００２３】
本実施形態の硫黄変性クロロプレン重合体ラテックスは、後述の実施例及び比較例データが示す通り、前記硫黄変性クロロプレン重合体中の硫黄量Ｙと硫黄変性クロロプレン重合体のｚ平均粒子径Ｘとが、クロロプレン重合体（Ａ）を構成するクロロプレンモノマー（Ａ−１）とクロロプレンモノマーと共重合可能なモノマー（Ａ−２）との合計を１００質量部、硫黄変性クロロプレン重合体に含まれる硫黄（Ｂ）の量をＹ質量部、クロロプレン重合体のｚ平均粒子径をＸｎｍとしたとき、下記式（１）〜（３）の関係を満足する。
０．１０ ＜ Ｙ ＜ ０．６０            （１）
１２０ ＜ Ｘ ＜ ３２０                （２）
Ｙ ＜ ０．００２５Ｘ−０．２０        （３）
上記式（１）〜（３）は、図１の直角三角形の内側を満足する。
【００２４】
クロロプレン重合体ラテックスは、一般に酸素による劣化を受けやすい。本発明では、発明の効果を損なわない範囲で、受酸剤や酸化防止剤などの安定剤を配合することが好ましい。
【００２５】
本実施形態では、硫黄変性クロロプレン重合体ラテックスに対して、必要に応じて金属酸化物（Ｃ）、架橋促進剤（Ｄ）、酸化防止剤（Ｅ）を添加することにより、充分な引張強度と柔軟性を有する浸漬製品を形成可能な硫黄変性クロロプレン重合体ラテックス組成物が得られる。使用される原料のうち、水に不溶性のもの、硫黄変性クロロプレン重合体ラテックスのコロイド状態を不安定化させるものは、予め水系分散体を作製してから硫黄変性クロロプレン重合体ラテックスに添加する。硫黄変性クロロプレン重合体においては、架橋促進剤（Ｄ）を使用しなくても十分な引張強度を有する浸漬製品を得ることができる。
【００２６】
金属酸化物（Ｃ）
金属酸化物（Ｃ）としては、特に制限はないが、具体的には酸化亜鉛、酸化鉛、四酸化三鉛等が挙げられ、特に酸化亜鉛が好ましい。これらは２種類以上を組み合わせて用いてもよい。これらの金属酸化物の添加量は硫黄変性クロロプレン重合体ラテックスの固形分１００質量部に対して１．０〜１０．０質量部が好ましく、２．０〜９．０質量部がより好ましく、３．０〜８．０質量部がさらに好ましい。金属酸化物の添加量が１．０質量部以上であれば、十分な架橋速度が得られる。１０．０質量部以下であれば、適度な架橋速度となり、スコーチが抑制され、硫黄変性クロロプレン重合体ラテックス組成物のコロイド安定性も良く、沈降などの問題を発生しない。
【００２７】
架橋促進剤（Ｄ）
架橋促進剤（Ｄ）としては、従来からクロロプレン重合体ラテックスの架橋に一般に用いられている、チウラム系、ジチオカーバメート系、チオウレア系、グアニジン系の架橋促進剤が用いられる。チウラム系の架橋促進剤としては、テトラエチルチウラムジスルフィド、テトラブチルチウラムジスルフィドなどが挙げられる。ジチオカーバメート系の架橋促進剤としては、ジブチルチオジカルバミン酸ナトリウム、ジブチルチオジカルバミン酸亜鉛、ジエチルチオジカルバミン酸亜鉛などが挙げられる。チオウレア系の架橋促進剤としては、エチレンチオ尿素、ジエチルチオ尿素、トリメチルチオ尿素、Ｎ，Ｎ’−ジフェニルチオ尿素（ＤＰＴＵ）などが挙げられる。グアニジン系の架橋促進剤としては、１，３−ジフェニルグアニジン（ＤＰＧ）、１，３−ジ−ｏ−トリルグアニジンなどが挙げられる。架橋促進剤は２種類以上を組み合わせて用いてもよい。これらの架橋促進剤の添加量は硫黄変性クロロプレン重合体ラテックスの固形分１００質量部（乾燥質量部）に対して０．１〜５．０質量部が好ましく、０．３〜３．０質量部がより好ましく、０．５〜１．５質量部がさらに好ましい。架橋促進剤の添加量が、０．１質量部以上であれば、十分な架橋速度が得られる。また５．０質量部以下であれば、適正な架橋速度が得られ、スコーチを抑制し凝集物等の発生が起こりにくくなる。さらには、成形物の架橋密度が適正となり、良好な柔軟性を得られる。
【００２８】
酸化防止剤（Ｅ）
酸化防止剤（Ｅ）としては、耐熱性付与目的の酸化防止剤（耐熱老化防止剤）、耐オゾン酸化防止剤（耐オゾン老化防止剤）などを用いることが好ましい。これらは併用することが好ましい。耐熱老化防止剤としては、ジ（４−オクチルフェニル）アミン、ｐ−（ｐ−トルエン−スルホニルアミド）ジフェニルアミンや４，４’−ビス（α，α−ジメチルベンジル）ジフェニルアミンなどのジフェニルアミン系が耐熱性だけでなく、耐汚染性（変色などの移行）も少なく好ましい。耐オゾン老化防止剤としては、Ｎ，Ｎ’−ジフェニル−ｐ−フェニレンジアミン（ＤＰＰＤ）やＮ−イソプロピル−Ｎ’−フェニル−ｐ−フェニレンジアミン（ＩＰＰＤ）を用いることもできる。しかし、通常、医療用手袋など外観、特に色調や衛生性が重視される場合には、ヒンダードフェノール系酸化防止剤が特に好ましい。酸化防止剤（Ｅ）の添加量は硫黄変性クロロプレン重合体ラテックスの固形分１００質量部（乾燥質量部）に対して、０．１〜５．０質量部が好ましく、０．５〜４．０質量部がより好ましく、１．０〜３．０質量部がさらに好ましい。酸化防止剤（Ｅ）の添加量が０．１質量部以上では、酸化防止効果が十分に得られる。５．０質量部以下では、良好な架橋を得られたり、求める色調が得られたりする。
【００２９】
本実施形態の硫黄変性クロロプレン重合体ラテックス組成物から、通常の方法によって、浸漬・凝固工程、浸出（水溶性不純物の除去）工程、乾燥工程、架橋工程をこの順に進めることによって、フィルム状のゴムが得られる。天然ゴムと比較して従来のクロロプレン重合体ラテックスでは、架橋工程で所望の架橋度を得るためには、高い架橋温度(１２０〜１４０℃)が要求されていたが、本実施形態による硫黄変性クロロプレン重合体ラテックスではその架橋温度を下げることができる。製品外観の問題、例えばブリスター、ピンホールなどを回避する目的で、架橋前に予め７０〜１００℃の範囲の比較的低温で粗乾燥することが好ましい。架橋温度は１００〜１１０℃で架橋時間として２０〜６０分が好ましい。架橋は引張強さや切断時伸びが悪化しない範囲で十分に行うことが好ましい。架橋後のフィルムの引張試験を実施することによって、弾性率（モデュラス）、引張強さ、切断時伸びを測定することができる。弾性率（モデュラス）は柔軟性の指標となり、値が小さくなる程高い柔軟性を示す。本実施形態の硫黄変性クロロプレン重合体ラテックスと金属酸化物、架橋促進剤、酸化防止剤を含む組成物から得られる架橋フィルムは、所望の架橋度を達成した場合、３００％伸長時弾性率（モデュラス）が好ましくは２．５ＭＰａ以下、より好ましくは２．０ＭＰａ以下、さらに好ましくは１．６ＭＰａ以下、引張強さが、好ましくは１７ＭＰａ以上、より好ましくは２０ＭＰａ以上、さらに好ましくは２３ＭＰa以上で、かつ切断時伸びが好ましくは８００％以上であり、より好ましく９００％以上であり、さらに好ましくは９５０％以上である。３００％伸長時弾性率（モデュラス）はその値が小さいほど優れた柔軟性を有することを意味する。
以上のような条件で架橋し製造されたゴムは、従来のゴムと比較して少ないエネルギーコストで作製でき、クロロプレン重合体が本来有する基本特性を維持し、優れた柔軟性を有する。
【実施例】
【００３０】
下記に実施例及び比較例を挙げて本発明を説明するが、以下の例により本発明は何等限定されるものではない。【００３１】
貯蔵安定性：
硫黄変性クロロプレン重合体ラテックスの貯蔵安定性を下記方法にて評価した。
重合から１週間後に５質量％水酸化カリウム水溶液にて２３℃でのｐＨを１３．００±０．０５に調整した硫黄変性クロロプレン重合体ラテックスを７０℃の常法オーブン内で老化促進試験することにより測定した。７０℃条件下３日（７２時間）経過後に硫黄変性クロロプレン重合体ラテックスの２３℃でのｐＨを測定し１２．００以上であるものを貯蔵安定性に優れる「○」とし、１２．００を下回るものを安定性に劣る「×」として判定した。【００３２】
重合転化率、固形分：
重合後のラテックスを採集し、１４１℃、３０分乾燥後の固形分から重合転化率を計算した。固形分及び重合転化率は下記式にて求めた。
固形分（質量％）
＝［（１４１℃、３０分乾燥後の質量）／（乾燥前のラテックス質量）］×１００
重合転化率（％）＝［（ポリマー生成量／モノマー仕込み量）］×１００
ここで、ポリマー生成量は、重合後固形分からポリマー以外の固形分（乳化剤等）を差し引いて求めた。ポリマー以外の固形分は１４１℃条件において揮発しないポリマー以外の成分を重合原料から算出した。【００３３】
硫黄変性クロロプレン重合体ラテックスの物性：
下記方法にて硫黄変性クロロプレン重合体ラテックスの物性を評価した。
［測定法］
テトラヒドロフラン不溶分率：
硫黄変性クロロプレン重合体ラテックス１ｇをＴＨＦ（テトラヒドロフラン）１００ｍｌに滴下して、２４時間振とうした後、遠心分離機（株式会社コクサン製冷却高速遠心機Ｈ―９Ｒ）にて１４０００ｒｐｍ、６０分間遠心分離を行い、上澄みの溶解相を分離した。１００℃、１時間かけて溶解相を蒸発・乾固させて乾固物の質量を測定し、下記式でテトラヒドロフラン不溶分率を求めた。
テトラヒドロフラン不溶分率(％)
＝{１−[(乾固物の質量（ｇ）)/(クロロプレン重合体ラテックス１ｇ中の固形分量（ｇ）)]｝×１００【００３４】
粒子径：
前述の発明を実施するための形態の項に記載の通り、ラテックスを純水にて０．０１〜０．１％まで希釈した溶液を動的光散乱光度計（Ｍａｌｖｅｒｎ  Ｐａｎａｌｙｔｉｃａｌ  Ｌｔｄ製ＺＥＴＡＳＩＺＥＲ（登録商標）Ｎａｎｏ−Ｓ）にてｚ平均粒子径を測定した。【００３５】
浸漬法フィルムの作製と架橋：
下記表１の配合にて、硫黄変性クロロプレン重合体ラテックス組成物を調製し、スリーワンモーター付きの撹拌槽に上記組成物を仕込み５分撹拌して混合均一化した。均一化した硫黄変性クロロプレン重合体ラテックス組成物を室温（２０℃）で２４時間静置し熟成した。
縦２００ｍｍ、横１００ｍｍ、厚さ５ｍｍのセラミック製の板を浸漬フィルムの型として、３０質量％硝酸カルシウム水溶液からなる凝固液に型を浸漬し、４０℃のオーブンで５分間乾燥させた。乾燥した型を前記硫黄変性クロロプレン重合体ラテックス組成物に浸漬し引き上げてフィルムを形成させ、７０℃のオーブンで３０分乾燥させた。次いで、常法のオーブンにて、１１０℃で３０分加熱架橋し、大気下で放冷した後型から切り出し架橋されたフィルムを得た。【００３６】
架橋後物性の評価：
ＪＩＳ−Ｋ６２５１−２０１７に準じ、架橋後のシートを６号ダンベルで切断し、試験片を得た。試験片の厚みは０．１５〜０．２５ｍｍとした。
フィルム試験片について、引張試験をＪＩＳ−Ｋ６２５１−２０１７に準じた方法で行い、２３℃における３００％伸張時モデュラス、引張強さ、及び切断時伸びを測定した。【００３７】
実施例１：硫黄変性クロロプレン重合体ラテックスの製造
内容積５リットルの反応器を使用して、２−クロロ−１，３−ブタジエン（クロロプレン）（東京化成工業株式会社製）（Ａ−１）９０．３質量部、２，３−ジクロロ−１，３−ブタジエン（東京化成工業株式会社製）（Ａ−２）９．７質量部及び純水８７．３質量部、ロジン酸（荒川化学工業株式会社製、ロジンＨＴＲ）２．４質量部、硫黄（Ｂ） ０．２５質量部、水酸化カリウム（和光純薬株式会社  特級）２．９質量部、水酸化ナトリウム（和光純薬株式会社  特級）１．４質量部、β−ナフタレンスルホン酸ホルマリン縮合物のナトリウム塩（花王株式会社製）１．０質量部、硫酸銅０．２９×１０-6質量部を仕込み、乳化させ、ロジン酸をロジン石鹸（ロジン酸カリウム及びロジン酸ナトリウムの混合物）にした後、過硫酸カリウム（和光純薬株式会社  一級）を開始剤として用い、窒素ガス雰囲気下、初期温度４０℃で重合を行い、重合転化率が８０％以上となったところで４５℃まで昇温し重合転化率が９８％以上となるまで重合させた。次いで、未反応のモノマーを水蒸気蒸留にて除去し、ジエタノールアミン(日本触媒株式会社製)を３．４質量部添加して硫黄変性クロロプレン重合体ラテックスを得た。なお、安定剤であるジエタノールアミン量は貯蔵安定性試験のｐＨ変化に影響するため、以下の全実施例及び比較例において同質量部で添加した。
得られた硫黄変性クロロプレン重合体ラテックスのテトラヒドロフラン不溶分率は７０％、ｚ平均粒子径は２４０ｎｍであった。【００３８】
硫黄変性クロロプレン重合体ラテックスについて、表１に示す成分の配合で前述の通りラテックスの組成物を調整し、浸漬法フィルムの作製と架橋を行い、試験用ゴムフィルムを作製した。
試験用ゴムフィルムについて、３００％伸長時モデュラス、引張強さ、切断時伸びを測定した。結果は表１に記載の通り、３００％伸長時モデュラス１．５ＭＰa、引張強さ２４ＭＰa、切断時伸び１０００％であった。
また、硫黄変性クロロプレン重合体ラテックスの７２時間経過後のｐＨを測定する前述の基準による貯蔵安定性評価で、安定性に優れる「〇」の結果を得た。【００３９】
実施例２〜７及び比較例１〜５：
仕込み成分及び配合量を表１に記載の量とした以外は実施例１に従い、実施例２〜７及び比較例１〜５を行った。
実施例２〜７及び比較例１〜５の結果をまとめて表１に示す。なお、表１では、仕込み成分については、クロロプレン（Ａ−１）と２，３−ジクロロ−１，３−ブタジエンクロロプレン（Ａ−２）との合計量を１００質量部とした換算値（質量部）を括弧書きで併記した。
また、前記の式（１）〜（３）で規定する範囲と、実施例及び比較例のデータとの関係を図1に示した。【００４０】
【表１】
2020137297.tif 000003
【００４１】
硫黄の添加量を実施例１の２倍とした以外は、実施例１と同一の条件にて実施した比較例１は、硫黄の添加量が適正範囲を超えると粒子径が適切範囲内でも貯蔵安定性が得られないことを示している。
ロジン酸の添加量を実施例７の０．５６倍とした以外は、実施例７と同一の条件にて実施した比較例２は、ロジン酸が適正範囲未満の場合には重合速度の低下し、工業的に実用的ではない。
ロジン酸の添加量を実施例１の１．４１倍としたこと、加硫促進剤と酸化防止剤の配合割合を若干変えたこと以外は実施例１と同一の条件で実施した比較例３及び比較例５は、ロジン酸が適正範囲を超えると粒子径が小さくなり、貯蔵安定性悪くなることを示す。
硫黄の添加量を実施例５に対して５．０倍とした比較例４は、硫黄量が適正範囲を超えると安定性が低下することを示す。
図１に示すように、クロロプレン重合体（Ａ）に含まれる硫黄の量Ｙ（質量部）と、クロロプレン重合体のｚ平均粒子径Ｘ（ｎｍ）が式（１）〜（３）を満足する範囲であればクロロプレン重合体ラテックスの貯蔵安定性が良好であることが分かる。
【図１】
2020137297.tif 000004
【手続補正書】
【提出日】令和3年7月27日(2021.7.27)
【手続補正１】
【補正対象書類名】明細書
【補正対象項目名】００１７
【補正方法】変更
【補正の内容】
【００１７】
乳化重合の乳化剤としては、アニオン系の界面活性剤が好ましく、凝固操作の簡便性から、通常のロジン酸石鹸が特に好ましい。アニオン系の界面活性剤の他の具体例としては、ナフタレンスルホン酸縮合物のナトリウム塩、ドデシルベンゼンスルホン酸のナトリウム塩、ドデシル硫酸のナトリウム塩等が挙げられる。
ロジン酸石鹸の使用量は、ロジン酸の換算量でクロロプレン重合体を構成するクロロプレンモノマー（Ａ−１）とクロロプレンモノマーと共重合可能なモノマー（Ａ−２）との合計を１００質量部として、１．５〜４．０質量部が好ましく、１．６〜３．７質量部がより好ましく、１．７〜３．５質量部がさらに好ましい。
ロジン酸石鹸以外の他の界面活性剤の使用量は、クロロプレン重合体を構成するクロロプレンモノマー（Ａ−１）とクロロプレンモノマーと共重合可能なモノマー（Ａ−２）との合計を１００質量部として、０．５〜８．０質量部が好ましく、０．７質量部〜７．０質量部がより好ましく、０．９〜６．０質量部がさらに好ましい。０．５質量部以上であれば、良好に乳化でき、良好な重合発熱制御が得られ、凝集物の生成が抑制され良好な製品外観が得られる。ナフタレンスルホン酸ナトリウムとホルムアルデヒド縮合物などの他の界面活性剤を添加することで１．５質量部未満のロジン酸で乳化した系においても、上記の凝集物の発生を抑制することができる。８．０質量部以下であれば、ロジン酸が残留せずに部品成形時の鋳型（フォーマー）からの脱離や部品使用時の剥離が容易になり、良好な加工、操作性が得られ、製品の色調も良好となる。
【手続補正２】
【補正対象書類名】明細書
【補正対象項目名】００２７
【補正方法】変更
【補正の内容】
【００２７】
架橋促進剤（Ｄ）
架橋促進剤（Ｄ）としては、従来からクロロプレン重合体ラテックスの架橋に一般に用いられている、チウラム系、ジチオカーバメート系、チオウレア系、グアニジン系の架橋促進剤が用いられる。チウラム系の架橋促進剤としては、テトラエチルチウラムジスルフィド、テトラブチルチウラムジスルフィドなどが挙げられる。ジチオカーバメート系の架橋促進剤としては、ジブチルジチオカルバミン酸ナトリウム、ジブチルジチオカルバミン酸亜鉛、ジエチルジチオカルバミン酸亜鉛などが挙げられる。チオウレア系の架橋促進剤としては、エチレンチオ尿素、ジエチルチオ尿素、トリメチルチオ尿素、Ｎ，Ｎ’−ジフェニルチオ尿素（ＤＰＴＵ）などが挙げられる。グアニジン系の架橋促進剤としては、１，３−ジフェニルグアニジン（ＤＰＧ）、１，３−ジ−ｏ−トリルグアニジンなどが挙げられる。架橋促進剤は２種類以上を組み合わせて用いてもよい。これらの架橋促進剤の添加量は硫黄変性クロロプレン重合体ラテックスの固形分１００質量部（乾燥質量部）に対して０．１〜５．０質量部が好ましく、０．３〜３．０質量部がより好ましく、０．５〜１．５質量部がさらに好ましい。架橋促進剤の添加量が、０．１質量部以上であれば、十分な架橋速度が得られる。また５．０質量部以下であれば、適正な架橋速度が得られ、スコーチを抑制し凝集物等の発生が起こりにくくなる。さらには、成形物の架橋密度が適正となり、良好な柔軟性を得られる。
【手続補正３】
【補正対象書類名】明細書
【補正対象項目名】００３９
【補正方法】変更
【補正の内容】
【００３９】
実施例２〜７及び比較例１〜５：
仕込み成分及び配合量を表１に記載の量とした以外は実施例１に従い、実施例２〜７及び比較例１〜５を行った。
実施例２〜７及び比較例１〜５の結果をまとめて表１に示す。なお、表１では、仕込み成分については、クロロプレン（Ａ−１）と２，３−ジクロロ−１，３−ブタジエン（Ａ−２）との合計量を１００質量部とした換算値（質量部）を括弧書きで併記した。
また、前記の式（１）〜（３）で規定する範囲と、実施例及び比較例のデータとの関係を図1に示した。
【国際調査報告】
2020137297.tif 000005
2020137297.tif 000006
2020137297.tif 000007
2020137297.tif 000008
2020137297.tif 000009
2020137297.tif 000010